(57)【要約】【課題】長期間に渡り、口腔内に留置することができる口腔内装着体を提供すること。【解決手段】本発明の口腔内装着体１は、金属から形成され、口腔内に装着される装着物と、この装着物表面上に形成されるダイヤモンドライクカーボン（ＤＬＣ）から成る被覆層とを備えて成る。前記被覆層は、好ましくは化学的蒸着法、特にプラズマＣＶＤ法、または物理的蒸着法、特にイオンプレーティング法により形成されて成る口腔内装着体である。特に好ましくは、被覆層の厚みは、０．０１〜１０μｍの範囲内で形成されてなる口腔内装着体である。【選択図】          図１
2005013719.tif 000002
【特許請求の範囲】
【請求項１】
金属から形成され、口腔内に装着される装着物と、この装着物表面上に形成されるダイヤモンドライクカーボン（ＤＬＣ）から成る被覆層とを備えて成ることを特徴とする口腔内装着体。
【請求項２】
前記被覆層は、化学的蒸着法により形成されて成ることを特徴とする前記請求項１記載の口腔内装着体。
【請求項３】
前記化学的蒸着法は、プラズマＣＶＤ法であることを特徴とする前記請求項２に記載の口腔内装着体。
【請求項４】
前記被覆層は、物理的蒸着法により形成されて成ることを特徴とする前記請求項１記載の口腔内装着体。
【請求項５】
前記物理的蒸着法は、イオンプレーティング法であることを特徴とする前記請求項４に記載の口腔内装着体。
【請求項６】
前記被覆層は、０．１〜１００Ｐａの圧力範囲内で形成されてなることを特徴とする前記請求項１〜請求項５のいずれか１項に記載の口腔内装着体。
【請求項７】
前記被覆層の厚みは、０．０１〜１０μｍの範囲内で形成されてなることを特徴とする前記請求項１〜請求項６のいずれか１項に記載の口腔内装着体。
【発明の詳細な説明】
【技術分野】
【０００１】
本発明は、口腔内装着体に関し、特に長期間に渡り、口腔内に留置することができる口腔内装着体に関する。
【背景技術】
【０００２】
口腔内に留置する装着物、例えば、冠義歯（クラウン）、橋義歯（ブリッジ）、部分床義歯（パーシャルデンチャー）、総義歯（フルデンチャー）や各種の矯正用装置などが、一般的に使われている。これらの材料は、様々なものが挙げられるが、セラミックスや、コバルト−クロム合金、ニッケル−チタン合金などが主流となっている（非特許文献１参照）。しかしながら、上記した非特許文献１記載のコバルト−クロム系合金やニッケル−チタン系合金を材料とする装着物では、使用していると、装着物の表面が溶出し、金属イオンにより金属アレルギーを引き起こすという問題がある。
【０００３】
【非特許文献１】金竹  哲也著  「歯科理工学通論」、永末書店、１９７８年、Ｐ．３１８−４７１
【発明の開示】
【発明が解決しようとする課題】
【０００４】
本発明は、このような従来の問題点を解消し、長期間に渡り、口腔内に留置することができる口腔内装着体を提供することをその課題とする。
【課題を解決するための手段】
【０００５】
本発明者らは、前述の好ましい性質を有する口腔内装着体を開発すべく、鋭意検討を重ねた結果、装着物にダイヤモンドライクカーボンをコーティングすることにより、装着物が、例えば、ニッケル−チタン合金等で構成されている場合には、ニッケルの溶出が大幅に減少するという知見が得られた。本発明は、かかる知見に基づいて完成したものである。
【０００６】
上記課題を達するために、本発明の口腔内装着体は、金属から形成され、口腔内に装着される装着物と、この装着物表面上に形成されるダイヤモンドライクカーボン（ＤＬＣ）から成る被覆層とを備えて成ることを特徴とする。
【０００７】
本発明の口腔内装着体では、前記被覆層は、化学的蒸着法により形成されて成ることが好ましい。
【０００８】
本発明の口腔内装着体では、前記化学的蒸着法は、プラズマＣＶＤ法であることが好ましい。
【０００９】
本発明の口腔内装着体では、前記被覆層は、物理的蒸着法により形成されて成ることが好ましい。
【００１０】
本発明の口腔内装着体では、前記物理的蒸着法は、イオンプレーティング法であることが好ましい。
【００１１】
本発明の口腔内装着体では、前記被覆層は、０．１〜１００Ｐａの圧力範囲内で形成されてなることが好ましい。
【００１２】
本発明の口腔内装着体では、前記被覆層の厚みは、０．０１〜１０μｍの範囲内で形成されてなることが好ましい。
【発明の効果】
【００１３】
本発明によれば、長期間に渡り、口腔内に留置することができる口腔内装着体を提供することができる。
【発明を実施するための最良の形態】
【００１４】
以下、本発明の実施の形態を図面に基づいて説明する。
【００１５】
図１〜図５には、本発明の一実施形態に係る口腔内装着体１が示されている。ここで、図１は、口腔内装着体１としての総義歯の概略図であり、図２は、図１の総義歯の一部を拡大して示した断面図である。また、図３は、口腔内装着体１としての矯正用ワイヤーを示す概観図であり、図４は、図３のワイヤーの一部を拡大して示した断面図である。さらに、図５は、口腔内装着体としての冠義歯を示す断面図である。
【００１６】
[口腔内装着体]
本発明の口腔内装着体１は、図１〜図５、詳しくは、図２、４、５に示されるように、金属から形成され、口腔内に装着される装着物２と、この装着物２の表面上に形成されるダイヤモンドライクカーボン（ＤＬＣ）から成る被覆層３とを備えて成る。
【００１７】
口腔内装着体１としては、例えば、義歯（図１および図２参照）、インレー、クラスプ、インプラント、歯科用ブリッジ、歯科クラウン、歯科矯正用器具、ワイヤー（図３および図４参照）等が挙げられる。
【００１８】
ここで、歯科用ブリッジ（橋義歯とも言う。）としては、例えば、抜けた歯を義歯で代用する際に、義歯を抜けた歯に隣接する歯（支持歯とも言う。）にて固定する義歯の固定具等が挙げられる。歯科クラウンとしては、例えば、歯の欠損を修復する被覆歯冠等が挙げられる。歯科矯正器具としては、例えば、不正咬合などの歯列矯正治療に用いられる歯の固定具等が挙げられる。
【００１９】
本実施形態においては、口腔内装着体１としては、総義歯（図１および図２参照）、ワイヤー（図３および図４参照）、および冠義歯（図５参照）を例示している。なお、図５に示される口腔内装着体は、骨６に埋め込まれたインプラント５にセメント４を介して装着された冠義歯２及びその表面に形成された被覆層３から形成されてなる。
【００２０】
[装着物]
装着物２は、詳しくは、図２、４、５に示されるように、金属からなり、この装着物２の材料は、口腔内装着体１の用途等に応じて適宜選択される。
【００２１】
金属としては、金属単体、または合金でもよい。金属単体としては、チタン、金、白金、パラジウム等が挙げられる。
【００２２】
合金としては、ニッケル−チタン合金、ステンレス合金、パラジウム合金、白金合金、銀−パラジウム合金、コバルト−クロム合金等が挙げられる。
【００２３】
一方、装着物２の形成法としては、この装着物２の口腔内装着体１の用途等に応じて適宜選択され、例えば、鋳造法、機械的加工法等が挙げられる。
【００２４】
[被覆層]
被覆層３は、詳しくは、図２、４、５に示されるように、装着物２の表面上に形成されるダイヤモンドライクカーボンから成る層である。ダイヤモンドライクカーボンはDiamond Like Carbonの略称であるＤＬＣと表記されることもある。
【００２５】
ここで、被覆層３の形成方法としては、物理的蒸着法、及び化学的蒸着法等が挙げられる。なお、被覆層３が、ダイヤモンドライクカーボンから成ることを確認する方法としては、ラマン分光法等が挙げられる。
【００２６】
物理的蒸着法としては、熱蒸着法（真空蒸着法ともいう）、スパッタリング法、イオンプレーティング法、クラスターイオンビーム法等が挙げられる。
【００２７】
熱蒸着法としては、抵抗加熱法、フラッシュ蒸発法、アーク蒸発法、レーザー加熱法、高周波加熱法、電子ビーム加熱法、分子エピタキシー法等が挙げられる。
【００２８】
スパッタリング法としては、２極ＤＣグロー放電法、３極ＤＣグロー放電法、２極ＲＦグロー放電法、イオンビームスパッタ法、マグネトロン法等が挙げられる。
【００２９】
一方、化学的蒸着法としては、大気圧ＣＶＤ（Chemical Vapor Deposition、文中ＣＶＤと略）、減圧ＣＶＤ、光ＣＶＤ、プラズマＣＶＤ等が挙げられる。
【００３０】
本発明の口腔内装着体では、被覆層は、化学的蒸着法により形成されて成ることが好ましく、この化学的蒸着法は、プラズマＣＶＤ法であることが好ましい。
【００３１】
または、本発明の口腔内装着体では、被覆層は、物理的蒸着法により形成されて成ることが好ましく、この物理的蒸着法は、イオンプレーティング法であることが好ましい。
【００３２】
本発明の口腔内装着体１では、被覆層３は、０〜６００℃の温度範囲内で形成されてなることが好ましい。
【００３３】
本発明の口腔内装着体１では、被覆層３は、０．１〜１００Ｐａの圧力範囲内で形成されてなることが好ましい。
【００３４】
本発明の口腔内装着体１では、被覆層３の厚みは、０．０１〜１０μｍの範囲内で形成されてなることが好ましい。ここで、被覆層３の厚みが、０．０１μｍ未満であると、被覆層３の耐磨耗性が不十分と成る場合がある。被覆層３の厚みが、１０μｍを超えると、ＤＬＣの材料コストが、要求する効果と比較して割高となる場合がある。
【００３５】
上述のような本実施形態によれば、次のような効果がある。
（１）被覆層３を備えて成ることにより、ＤＬＣは耐磨耗性に優れているから、口腔内装着体１の表面における消耗が少なくなり、その結果として長期間に渡って口腔内に口腔内装着体１を留置することができる。また、ＤＬＣは生体に対して刺激を与える成分を含まないので、この口腔内装着体を良好に使用しつづけることができる。
（２）被覆層３は、化学的蒸着法により形成されて成る場合には、均一な厚み及び成分の被覆層３とすることができるので、口腔内装着体の品質を向上させることができる。
（３）化学的蒸着法は、プラズマＣＶＤ法である場合には、プラズマＣＶＤ法は、原料をプラズマの状態にするため、原料を高速で堆積させるので、被覆層３の形成時間を短縮することができる。
（４）被覆層３は、物理的蒸着法により形成されて成る場合には、原料を蒸発させて、対象物に被覆するから、対象物にあまり限定されずに、蒸着を行うことができる。
（５）物理的蒸着法は、イオンプレーティング法である場合には、イオン化された粒子が負に印加された対象物に対し運動エネルギーを持って衝突する為、強い付着力を得ることができる。
【００３６】
なお、本発明は前記実施形態に限定されるものではなく、本発明の目的を達成できる範囲での変形、改良は、本発明に含まれるものである。その他、本発明を実施する際の具体的な構造および形状等は、本発明の目的を達成できる範囲内で他の構造等としてもよい。
【実施例】
【００３７】
［実施例１］
ＤＬＣの被覆層形成の具体的条件を以下の通りとして、前記実施形態に係る口腔内装着体１を製造した。実施例１においては、口腔内装着体１としては、ワイヤーを製造した。
装着物の長さ                          ：２０ｃｍ
装着物の直径                          ：０．５ｍｍ
装着物の材料                          ：ニッケル−チタン合金
被覆層の形成方法                    ：イオンプレーティング法
被覆層の形成の際の温度              ：５０℃
被覆層の形成の際の圧力              ：０．５Ｐａ
被覆層の厚み                        ：１μｍ
以上の条件で、イオンプレーティング装置を使用して、イオンプレーティング装置内のチャンバー内の圧力０．００１Ｐａとした後、被覆層の原料となる炭化水素系ガスを上記チャンバー内に導入して、圧力０．５Ｐａの条件でＤＬＣの被覆層を形成した。
【００３８】
［実施例２］
実施例２においては、口腔内装着体１としては、義歯を製造した。
装着物の材料                        ：コバルト−クロム合金
被覆層の形成方法                    ：プラズマＣＶＤ
被覆層の形成の際の温度              ：２５℃
被覆層の形成の際の圧力              ：１０Ｐａ
被覆層の厚み                        ：０．５μｍ
以上の条件で、プラズマＣＶＤ装置を使用して、プラズマＣＶＤ装置内のチャンバー内の圧力０．０１Ｐａとした後、被覆層の原料となる炭化水素系ガスを上記チャンバー内に導入して、放電圧力１００Ｗ、放電ガス圧力１０Ｐａの条件でＤＬＣの被覆層を形成した。
【００３９】
［比較例１］
比較例１に係る口腔内装着体としては、ワイヤーを製造したが、実施例１とは、装着物上に、被覆層を形成していない点のみが異なる。
【００４０】
［比較例２］
比較例２に係る口腔内装着体としては、義歯を製造したが、実施例２とは、装着物上に、被覆層を形成していない点のみが異なる。
【００４１】
［比較例３］
比較例３に係る口腔内装着体としては、ワイヤーを製造したが、実施例１とは、装着物上に、ＤＬＣから成る被覆層ではなく、グラファイトからなる被覆層を形成している点、および真空蒸着法により被覆層を形成した点のみが異なる。
【００４２】
［比較例４］
比較例４に係る口腔内装着体としては、義歯を製造したが、実施例２とは、装着物上に、ＤＬＣから成る被覆層ではなく、グラファイトからなる被覆層を形成している点、および真空蒸着法により被覆層を形成した点のみが異なる。
【００４３】
[評価方法]
以上の、実施例１、２および比較例１〜４について、性能評価を行った。評価方法としては、耐磨耗試験、耐剥離性試験を行った。
【００４４】
[耐磨耗試験]
耐磨耗試験は、磨耗性試験機により、一定荷重を加え、引っかき試験を行った。引っかき傷が少ないほど、良好である。
【００４５】
[耐剥離性試験]
耐剥離性試験は、試験の試料を折り曲げた後、光学顕微鏡による外観観察および電子顕微鏡による微細表面観察により行った。確認される剥離が、少ないほど良好である。
【００４６】
[溶出試験]
溶出試験は、試験の試料を３７℃の生理食塩水中に１ヶ月浸漬し、生理食塩水中に溶け出した装着物の成分（ニッケル、チタン、コバルト、クロム）の溶出量を測定して評価を行った。溶け出した装着物の成分が少ないほど良好である。
【００４７】
[評価結果]
以上の耐磨耗試験、耐変色性試験、溶出試験の結果を以下の表１に示す。表１中の−は、該当するものがないこと、または評価ができなかったことを示し、◎は、良好であり、○は、使用に差し支えない状態であり、△は、不良であり、×は、使用に差し支えるほど不良であったことを示す。
【００４８】
【表１】
2005013719.tif 000003
【００４９】
表１によれば、実施例１、２と、比較例１〜４とを比較して、実施例１、２が耐磨耗性、耐変色性、溶出防止性において、優れていることがわかった。
【産業上の利用可能性】
【００５０】
本発明は、長期間に渡り、口腔内に留置することができる口腔内装着体を提供することができる。
【図面の簡単な説明】
【００５１】
【図１】図１は、本発明に係る口腔内装着体としての総義歯を示す概略図である。
【図２】図２は、図１の総義歯の一部を拡大して示した断面図である。
【図３】図３は、本発明に係る口腔内装着体としてのワイヤーを示す概略図である。
【図４】図４は、図３のワイヤーの一部を拡大して示した断面図である。
【図５】図５は、本発明に係る口腔内装着体としての冠義歯を示す断面図である。
【符号の説明】
【００５２】
１      口腔内装着体
２      装着物
３      被覆層
４      セメント
５      インプラント
６      骨
【図１】
2005013719.tif 000004
【図２】
2005013719.tif 000005
【図３】
2005013719.tif 000006
【図４】
2005013719.tif 000007
【図５】
2005013719.tif 000008